Brevet FR2632067A1 — publié le 19891201

La présente invention concerne un procédé et un appareil de mesure du comportement mécanique fin des liaisons d'interfaces rugueuses liées par adhésifs, engendrant des interphases entre les couches élémentaires différentes d'un multimatériau et un substrat ou un autre multimatériau collés ensemble. Parmi les multimatériaux couramment utilisés dans l'industrie on trouve les associations de couches successives de matériaux de structure et/ou fonctionnels liées entre elles. Les matériaux de structure peuvent être par exemple des métaux, verres, ciments, céramiques, polymères, élastomères, bois etc. Les couches élémentaires constituant un tel multimatériau peuvent être liées les unes aux autres par collage, soudage, plaquage, etc. Pour prévoir le comportement global d'un multimatériau, constitué de couches élémentaires de matériaux différents liées les unes aux autres, qui est assemblé par collage avec une autre pièce, telle qu'un substrat ou un autre multimatériau il est courant de réaliser des essais de rupture de liaisons collées de chacune des couches individuelles du multimatériau, prises séparément, avec un substrat. Ces essais de rupture permettent d'obtenir des indications relatives à la rupture des liaisons adhésives individuelles mais qui toutefois ne caractérisent pas avec précision le comportement effectif de ces liaisons dans leur milieu réel lorsqu'elles se trouvent associées au collage du multimatériau à un substrat ou à un autre multimatériau de forme appropriée. La présente invention vise à remédier à ces inconvénients en procurant un procédé et un appareil de mesure simples à mettre en oeuvre et procurant des résultats de mesure précis. A cet effet ce procédé de mesure du comportement mécanique fin des liaisons d'interfaces rugueuses liées par adhésifs, engendrant des interphases entre les couches élémentaires différentes d'un multimatériau et un substrat ou un autre multimatériau collés ensemble, est caractérisé en ce qu'on interpose entre les faces du multimatériau et celles de l'autre pièce, substrat ou multimatériau, devant être assemblées par collage, des morceaux d'adhésifs bifaces bicollants, on soumet les deux pièces collées au moyen des morceaux d'adhésifs bifaces à une sollicitation mécanique et on mesure, au moyen de jauges d'extensométrie reliées à un appareil d'extensométrie, les déformations superficielles résultant des contraintes apparaissant dans les différents morceaux d'adhésifs bifaces, sous l'effet de la sollicitation mécanique. L'invention a également pour objet un appareil de mesure du comportement mécanique fin des liaisons d'interfaces rugueuses liées par adhésifs, engendrant des interphases entre les couches élémentaires différentes d'un multimatériau et un substrat ou un autre multimatériau collés ensemble, caractérisé en ce qu'il comprend, entre les faces du multimatériau et de l'autre pièce, substrat ou multimatériau devant être collées ensemble, des morceaux d'adhésifs bifaces bicollants et un ensemble de jauges d'extensométrie reliées à un appareil d'extensométrie ces jauges étant disposées à proximité du joint collé pour mesurer les déformations superficielles engendrées par les contraintes produites dans les morceaux d'adhésifs sous l'effet d'une sollicitation mécanique. On décrira ci-après, à titre d'exemples non limitatifs, diverses formes d'exécution de la présente invention, en référence au dessin annexé sur lequel: La figure 1 est une vue en élevation d'un appareil de mesure suivant l'invention, pour l'étude du comportement mécanique d'un assemblage,' par morceaux d'adhésifs bifaces, entre un substrat monobloc et un multimatériau constitué de couches liées les unes aux autres. Les figures 2 à '5a sont des vues en élévation de variantes d'exécution de l'appareil de mesure de la figure 1. La figure 6 est une vue en coupe verticale et longitudinale d'une variante d'exécution d'un appareil de mesure conçu pour l'étude du comportement de deux multimatériaux assemblés par collage au moyen de morceaux d'adhésifs bifaces. L'appareil de mesure représenté sur la figure 1 est destiné à l'étude du comportement mécanique fin des liaisons d'interfaces liées par adhésifs, entre un substrat monobloc métallique 1 et un multimatériau 2 constitué, dans cet exemple particulier non limitatif, de cinq couches individuelles 3,4,5,6,7 de matériaux différents, liées les unes aux autres. Ces matériaux différents qui sont représentés, suivant leur nature, par des signes différents tels que tirets, croix, petits cercles, pointillés etc... peuvent former des structures porteuses, une structure isolante thermiquement, mécaniquement ou électriquement, une structure de protection etc, suivant les conditions posées par l'emploi du multimatériau 2. La liaison entre le substrat 1 et le multimatériau-2 est réalisée suivant une zone de joint en escalier qui est délimité, dans la face frontale du substrat 1, par des gradins velticaux al-bl,a2- b2,a3-b3,a4-b4,a5-b5, décalés de haut en bas et de la droite vers la gauche dans cet ordre, en délimitant ainsi des paliers horizontaux al-b2, a2-b3,a3-b4 et a4-b5 également décalés de haut en bas et de droite à gauche. De la même façon le 4 2632067 multimatériau 2 présente une face frontale en forme d'escalier complémentaire de celle du substrat 1. La liaison entre les faces parallèles en regard est réalisée au moyen de plusieurs morceaux d'adhésifs bifaces et bicollants 8,9,10,11 qui sont repliés de manière à prendre la forme des intervalles délimités entre les faces parallèles à coller. La couche individuelle supérieure 3 du multimatériau 2 s'étend ainsi jusqu'au fond du dièdre formé par le gradin vertical al-bi et le palier horizontal al-b2 et un morceau d'adhésif 8 est disposé entre eux. Ce morceau d'adhésif 8 est replié en forme de dièdre, une aile verticale 8a de ce dièdre s'étendant entre la face frontale verticale 3a de la couche individuelle supérieure 3 et le gradin vertical al-bi, tandis que l'aile horizontale 8b du morceau d'adhésif 8 s'étend entre la partie extrême de la face inférieure de la couche 3 et le palier horizontal alb2. De la même façon d'autres morceaux d'adhésifs bifaces et bicollants 9, 10,11, repliés en forme de dièdres à faces verticales et horizontales, sont interposés entre les parties extrêmes des autres couches 4,5,6,7, et les dièdres formées par les autres gradins verticaux et paliers horizontaux de la face frontale du substrat 1. Le morceau adhésif inférieur 11, replié en Z, est utilisé pour assurer également la liaison par collage entre les deux couches les plus basses 6 et 7 et le substrat 1. Pour mesurer le comportement mécanique fin d'un tel assemblage, le substrat 1 et le multimatériau 2 sont respectivement rendus solidaires de deux dispositifs d'ancrage 12,13 permettant de solliciter mécaniquement l'assemblage en traction, compression, torsion, flexion etc sur une machine d'essai de tout type approprié. La mesure du comportement de l'assemblage et plus particulièrement des morceaux d'adhésifs bifaces 811 est réalisé au moyen d'un ensemble de jauges 2632067 d'extensométrie jl,j2,j3...jn qui, dans cette forme d'exécution non limitative de l'invention, sont appliquées, à distance les unes des autres, contre la face inférieure la du substrat 1, en partant de l'extrémité du gradin vertical le plus bas a5-b5 du substrat 1. Autrement dit la première jauge jl est située sous le substrat 1 à proximité immédiate du gradin vertical extrême et inférieur a5-b5, la jauge extrême opposée jn étant située sensiblement à l'aplomb du gradin vertical le plus haut al-bl c'est-à-dire situé à l'extrémité droite de l'ensemble du joint. Toutes les jauges jl...jn sont reliées à un appareil de mesure extensométrique 14. L'appareil de mesure suivant l'invention permet, lorsque l'assemblage formé par le substrat i et le multimatériau 2 collés ensemble est soumis à une sollicitation mécanique, par l'intermédiaire des dispositifs d'ancrage 12,13, de déterminer, à partir des déformations superficielles relevées à l'endroit de la face inférieure la du substrat 1 par les jauges jl...jn, le comportement des.divers joints adhésifs bifaces 8,9,10, 11, et notamment le seuil de l'effort exercé à partir duquel apparaissent les premières microfissures. L'utilisation, pour la réalisation de l'assemblage collé, de morceaux adhésifs bifaces 8-11 offre l'avantage que l'on est assuré d'obtenir des épaisseurs de joint constantes, du fait que cette épaisseur est fixée par l'épaisseur du matériau lui-même constituant l'adhésif. Par ailleurs un autre avantage procuré par l'appareil suivant l'invention est qu'il permet de réutiliser le substrat 1 équipé des jauges jl...jn pour réaliser des essais avec différents multimatériaux 2: il suffit de changer les adhésifs bifaces 8-11 après chaque essai. 6 2632067 Dans la variante d'exécution représentée sur la figure 2 le multimatériau est constitué de quatre couches accolées 3,4,5,6, les deux couches intermédiaires 5 et 6 étant représentées comme étant de même nature alors que les couches extrêmes supérieure 3 et inférieure 6 sont constituées par des matériaux différents. Le substrat 1 se termine par une face frontale lb en forme de pointe et la face frontale formée par les quatre couches 3-6 est creusée d'un évidement de forme complémentaire, c'est-à- dire en forme de dièdre de même angle au sommet que la pointe lb du substrat 1. L'assemblage est réalisé, dans ce cas, au moyen de trois morceaux d'adhésifs bifaces 15,16,17. Le morceau d'adhésif 15 s'étend entre la face frontale 3a, inclinée en biseau, de la couche supérieure 3 et la partie correspondante de la face supérieure de la pointe lb. Le morceau d'adhésif 16 s'étend entre les deux faces frontales 4a,5a des deux couches intermédiaires 4,5, et il est replié sur lui-même en forme de V pour s'étendre entre les deux faces frontales 4a,5a et la partie extrême de la pointe lb. Enfin le morceau 17 s'étend entre la face frontale en biseau 6a de la couche inférieure 6 et la partie inférieure de la pointe lb du substrat 1. Dans cette forme d'exécution de l'appareil. les jauges jl,j2...jn s'étendent en formant un dièdre suivant au plus près le dièdre formé par la pointe lb du substrat 1. Dans la variante d'exécution représentée sur la figure 3 la disposition de la figure 2 est inversée c'est-à-dire que le substrat 1 se termine par une face frontale lc creusée en forme de dièdre tandis que les trois couches individuelles 3,4,5 du multimatériau 2 sont taillées de manière à présenter une partie extrême en forme de pointe s'engageant dans le creux lc.Là encore des morceaux d'adhésifs bifaces 15,16,17 sont intercalés entre le creux lc constituant la face frontale du 7 2632067 substrat 1 et les faces frontales inclinées des trois couches 3,4,5. Les jauges d'extensométrie jl...jn s'étendent suivant un dièdre à proximité immédiate du creux lc formé dans le substrat 1. Dans la variante d'exécution représentée sur la figure 4 le substrat 1 présente à son extrémité un tenon ld s'engageant dans une mortaise qui est formée dans les faces frontales verticales et dans les faces horizontales accolées de deux couches superposées 3,4 constituant le multimatériau 2. L'assemblage est réalisé au moyen de deux morceaux d'adhésif biface 18,19 en forme de Z qui sont appliqués entre le tenon ld, de part et d'autre de celui-ci, et la mortaise. Les jauges d'extensométrie jl...jn s'étendent là encore le long du tracé du tenon ld. Dans la variante d'exécution représentée sur la figure la disposition de la figure 4 est inversée, c'est-à-dire que dans la face frontale du substrat i est creusée une mortaise le dans laquelle s'engage un tenon formé sur les faces frontales des deux couches individuelles 3,4 constituant le multimatériau 2. L'assemblage est réalisé au moyen de deux morceaux d'adhésif 18,19 ayant chacun la forme d'un Z pour épouser le tracé de l'intervalle entre les faces en regard. Les jauges jl...jn sont dans ce cas réparties sur les faces supérieures et inférieures du substrat 1 et du multimatériau 2, de part et d'autre du joint. Pour certaines applications (voir figure 5a) lorsque le tenon est en une partie, il est utile de donner un angle faible, favorisant le montage. La figure 6 illustre une variante d'exécution d'un appareil de mesure utilisé avec deux multimatériaux 2,22 assemblés suivant un joint en escalier. Autrement dit 8 2632067 l'appareil de la figure 6 utilise, à la place du substrat monobloc 1, un multimatériau 22 lui-même constitué du même nombre de couches, en l'occurrence trois, que l'autre multimatériau 2. Des morceaux d'adhésifs bifaces 20,21 sont repliés en forme de dièdres pour assembler les couches individuelles entre elles comme dans le cas de la figure 1. Les couches individuelles des deux multimatériaux 2,22 qui sont coplanaires, peuvent être constituées du même matériau ou de matériaux différents. Naturellement l'appareil de mesure suivant l'invention peut être utilisé pour l'étude du comportement de n'importe quel assemblage collé entre un substrat et un multimatériau ou encore entre deux multimatériaux. Ceux-ci peuvent avoir n'importe quelle section transversale et la forme des joints peut être quelconque. C'est ainsi que notamment l'appareil de mesure selon l'invention peut être utilisé pour réaliser des essais d'arrachement, des essais de pelage, des essais de résistance, en traction de collage et d'ancrage de structure composite tel que notamment sandwich nid d'abeille etc... 9 2632067 REVENDICATIONS 1.- Procédé de mesure du comportement mécanique fin des liaisons d'interfaces rugueuses liées par adhésifs, engendrant des interphases entre les couches élémentaires différentes d'un multimatériau et un substrat ou un autre multimatériau collés ensemble, caractérisé en ce qu'on interpose, entre les faces du multimatériau (2) et celles de l'autre pièce, substrat (1) ou multimatériau (22), devant être assemblées par collage, des morceaux d'adhésifs bifaces bicollants (8-11;15- 17;18,19;20,21), on soumet les deux pièces (2;1;22) collées au moyen des morceaux d'adhésifs bifaces à une sollicitation mécanique et on mesure aux moyens de jauges d'extensométrie (jl,j2...jn), reliées à un appareil d'extensométrie (14), les déformations superficielles résultant des contraintes apparaissant dans les différents morceaux d'adhésifs bifaces, sous l'effet de la sollicitation mécanique. 2.- Appareil de mesure du comportement mécanique fin des liaisons d'interfaces rugueuses liées par adhésifs, engendrant des interphases entre les couches élémentaires différentes d'un multimatériau et un substrat ou un autre multimatériau collés ensemble, caractérisé en ce qu'il comprend, entre les faces du multimatériau (2) et de l'autre pièce, substrat (1) ou multimatériau (22), devant être collées ensemble, des morceaux d'adhésifs bifaces bicollants (8-11;15- 17;18,19;20,21) et un ensemble de jauges d'extensométrie (jl,j2...jn), reliées à un appareil d'extensométrie (14), ces jauges étant disposées à proximité du joint collé pour mesurer les déformations superficielles engendrées par les contraintes 2632067 produites dans les morceaux d'adhésifs sous l'effet d'une sollicitation mécanique. 3.- Appareil suivant la revendication caractérisé en ce que les morceaux d'adhésifs (8-11;15-17;18,19;20,21) sont éventuellement repliés de manière à prendre la forme des intervalles délimités entre les faces parallèles à coller. 4.- Appareil suivant la revendication 2 caractérisé en ce que l'assemblage entre les deux pièces (2;1,22) est réalisé par un joint en escalier et l'assemblage des deux pièces est réalisé au moyen de morceaux d'adhésifs bifaces (8-11,20,21) repliés en forme de dièdres. 5.- Appareil suivant la revendication 2 caractérisé en ce que l'une des deux pièces assemblées (1,2) présente une extrémité en forme de pointe, l'autre pièce présente une face en regard creusée en forme de V, de même inclinaison, l'un des morceaux d'adhésifs (16), replié en forme de V, coiffe la pointe de la pièce (1,2) qui en est pourvue et les jauges (jl... jn) sont placées à proximité immédiate de la pointe ou du creux en forme de V. 6.- Appareil suivant la revendication 2 caractérisé en ce que les deux pièces (1,2) sont collées l'une à l'autre par un assemblage du type tenon et mortaise, avec interposition, entre les faces en regard des deux pièces, de morceaux d'adhésifs (18,19) pliés en forme de Z.